(57)【要約】      （修正有）【課題】パターン領域の外側へのインプリント樹脂のはみ出しを長期的に防止可能なインプリントモールド及びその製造方法を提供する。【解決手段】インプリントモールド１は、第１面２Ａ及び第１面に対向する第２面２Ｂを有する基部２と、基部２の第１面２Ａ側に設定されるパターン領域内に形成されてなる凹凸パターン４とを備え、基部の第１面２Ａ側には、パターン領域の外側を取り囲む非パターン領域が設定され、非パターン領域の表面には、撥液性構造５が露出する。【選択図】図１
2019121767.tif 000002
【特許請求の範囲】
【請求項１】
第１面及び当該第１面に対向する第２面を有する基部と、
前記基部の第１面側に設定されるパターン領域内に形成されてなる凹凸パターンと
を備え、
前記基部の前記第１面側には、前記パターン領域の外側を取り囲む非パターン領域が設定され、
前記非パターン領域の表面には、撥液性構造が露出するようにして設けられている
インプリントモールド。
【請求項２】
前記基部の第１面側から突出する凸構造部をさらに備え、
前記パターン領域は、前記凸構造部の上面に設定され、
前記非パターン領域は、前記パターン領域の外側を取り囲む、前記凸構造部の上面における領域として設定されている
請求項１に記載のインプリントモールド。
【請求項３】
前記基部の前記第１面側から突出する凸構造部をさらに備え、
前記パターン領域は、前記凸構造部の上面に設定され、
前記非パターン領域は、前記凸構造部の側面に設定されている
請求項１に記載のインプリントモールド。
【請求項４】
前記非パターン領域に、前記撥液性構造としての多孔質構造が設けられている
請求項１〜３のいずれかに記載のインプリントモールド。
【請求項５】
前記多孔質構造は、前記非パターン領域の表面に対する鉛直方向に０．３μｍ以上の厚さを有する
請求項４に記載のインプリントモールド。
【請求項６】
前記非パターン領域に、前記撥液性構造としてのランダムな凹凸構造が設けられている
請求項１〜３のいずれかに記載のインプリントモールド。
【請求項７】
前記非パターン領域に設けられている前記凹凸構造の表面の算術平均表面粗さＲａが、０．２μｍ〜１０μｍである
請求項６に記載のインプリントモールド。
【請求項８】
第１面及び当該第１面に対向する第２面を有するモールド基材を準備する基材準備工程と、
前記モールド基材の前記第１面側に設定されたパターン領域に凹凸パターンを形成する凹凸パターン形成工程と、
前記パターン領域の周囲を取り囲むように前記モールド基材の前記第１面側に設定された非パターン領域に撥液性構造を形成する撥液性構造形成工程と
を含み、
前記撥液性構造形成工程において、前記非パターン領域の表面に露出させるようにして前記撥液性構造を形成する
インプリントモールドの製造方法。
【請求項９】
前記モールド基材は、前記第１面から突出する凸構造部を有し、
前記凹凸パターン形成工程において、前記凸構造部の上面に設定された前記パターン領域に前記凹凸パターンを形成する
請求項８に記載のインプリントモールドの製造方法。
【請求項１０】
前記撥液性構造形成工程において、前記パターン領域の外側を取り囲む、前記凸構造部の上面における領域として設定された前記非パターン領域に前記撥液性構造を形成する
請求項９に記載のインプリントモールドの製造方法。
【請求項１１】
前記撥液性構造形成工程において、前記凸構造部の側面に設定された前記非パターン領域に前記撥液性構造を形成する
請求項９に記載のインプリントモールドの製造方法。
【請求項１２】
前記撥液性構造形成工程において、前記非パターン領域を多孔質化することで前記撥液性構造としての多孔質構造を形成する
請求項８〜１１のいずれかに記載のインプリントモールドの製造方法。
【請求項１３】
前記撥液性構造形成工程において、前記非パターン領域の表面に対する鉛直方向に０．３μｍ以上の厚さを有する前記多孔質構造を形成する
請求項１２に記載のインプリントモールドの製造方法。
【請求項１４】
ガラス材料により構成される前記モールド基材にスピノーダル分解処理を施すことで前記ガラス材料を分相させる分相処理工程をさらに含み、
前記凹凸パターン形成工程において、前記ガラス材料が分相された前記モールド基材の前記第１面側に設定された前記パターン領域に前記凹凸パターンを形成し、
前記撥液性構造形成工程において、前記凹凸パターンが形成された前記パターン領域を被覆する保護膜を形成した後に、酸処理を施し、アルカリ及び／又は熱水で処理することで、前記非パターン領域に前記多孔質構造を形成する
請求項１２又は１３に記載のインプリントモールドの製造方法。
【請求項１５】
前記撥液性構造形成工程において、前記非パターン領域を研磨することで前記撥液性構造としてのランダムな凹凸構造を形成する
請求項８〜１１のいずれかに記載のインプリントモールドの製造方法。
【請求項１６】
前記非パターン領域に形成されている前記凹凸構造の表面の算術平均表面粗さＲａが、０．２μｍ〜１０μｍである
請求項１５に記載のインプリントモールドの製造方法。
【発明の詳細な説明】
【技術分野】
【０００１】
本開示は、インプリントモールド及びインプリントモールドを製造する方法に関する。
【背景技術】
【０００２】
近年、半導体デバイス（例えば、半導体メモリ等）等の製造工程において、基板の表面に凹凸パターンを形成した型部材（インプリントモールド）を用い、凹凸パターンを基板等の被加工物に等倍転写するパターン形成技術であるナノインプリント技術が利用されている。特に、半導体デバイス等の微細化の進展等により、ナノインプリント技術が有力視されている。
【０００３】
ナノインプリント技術において用いられるインプリントモールドモールドは、第１面及びそれに対向する第２面を有する基部と、基部の第１面から突出する凸構造部とを有し、凸構造部の上面に凹凸パターンが形成されてなるもの等が知られている（特許文献１，２参照）。このようなインプリントモールドを用い、被転写基板上に供給された被加工物としてのインプリント樹脂にインプリントモールドの凹凸パターンを接触させることで、当該凹凸パターンにインプリント樹脂を充填させる。そして、その状態で当該インプリント樹脂を硬化させることにより、インプリントモールドの凹凸パターンが転写されてなるパターン構造体が形成される。
【０００４】
被転写基板上へのインプリント樹脂の供給量が不十分であると、凹凸パターンにインプリント樹脂が十分に充填されず、パターン構造体に欠陥（未充填欠陥）を生じさせてしまう。一方で、インプリント樹脂の供給量を高精度に制御するのは極めて困難である。未充填欠陥を生じさせないために十分すぎる量のインプリント樹脂を被転写基板上に供給すると、インプリント樹脂にインプリントモールドを接触させたときに、インプリントモールドの凸構造部の外側に余剰のインプリント樹脂がはみ出し、凸構造部の側面に沿って盛り上がってしまう。凸構造部の外側にはみ出したインプリント樹脂は、凹凸パターンに充填されたインプリント樹脂とともに硬化する。その結果、いわゆるステップアンドリピート方式によりインプリント処理を行う場合、凸構造部の外側にはみ出し、硬化したインプリント樹脂と重ならないように、インプリント領域を離間させる必要があるため、１枚の被転写基板にインプリント処理を行うことのできる回数が制限されてしまう。
【０００５】
また、凸構造部の外側にはみ出し、側面に沿って盛り上がって硬化したインプリント樹脂とインプリントモールドとが接触してしまうと、インプリントモールドの破損等が生じたり、硬化したインプリント樹脂の欠損によって異物が生じたりするおそれもある。
【０００６】
このような課題を解決するために、従来、凸構造部の上面におけるパターン領域の外側や、凸構造部の側面にシランカップリング剤を塗布することで撥液層を形成する技術が提案されている（特許文献３参照）。
【先行技術文献】
【特許文献】
【０００７】
【特許文献１】特表２００４−５０４７１８号公報
【特許文献２】特開２００２−９３７４８号公報
【特許文献３】特開２００８−１００３７８号公報
【発明の概要】
【発明が解決しようとする課題】
【０００８】
上記特許文献３に記載の技術によれば、凸構造部の上面におけるパターン領域の外側や凸構造部の側面に撥液層が形成されているため、撥液層に到達したインプリント樹脂がそれ以上外側に向かって濡れ広がるのが阻害され、凸構造部の外側へのインプリント樹脂のはみ出しを抑制することができる。しかしながら、当該インプリントモールドを用いたインプリント処理、当該インプリントモールドの洗浄処理等を繰り返し行うことで、撥液層の剥離や磨耗が生じてしまい、経時的にインプリント樹脂のはみ出しを抑制することが困難となるおそれがある。
【０００９】
上記課題に鑑みて、本開示は、パターン領域の外側へのインプリント樹脂のはみ出しを長期的に防止可能なインプリントモールド及びその製造方法を提供することを一目的とする。
【課題を解決するための手段】
【００１０】
上記課題を解決するために、本開示の一実施形態として、第１面及び当該第１面に対向する第２面を有する基部と、前記基部の第１面側に設定されるパターン領域内に形成されてなる凹凸パターンとを備え、前記基部の前記第１面側には、前記パターン領域の外側を取り囲む非パターン領域が設定され、前記非パターン領域の表面には、撥液性構造が露出するようにして設けられているインプリントモールドが提供される。
【００１１】
前記基部の第１面側から突出する凸構造部をさらに備え、前記パターン領域は、前記凸構造部の上面に設定され、前記非パターン領域は、前記パターン領域の外側を取り囲む、前記凸構造部の上面における領域として設定されていてもよいし、前記凸構造部の側面に設定されていてもよいし、前記パターン領域の外側を取り囲む前記凸構造部の上面と前記凸構造部の側面とに設定されていてもよい。
【００１２】
前記非パターン領域に、前記撥液性構造としての多孔質構造が設けられていてもよく、前記多孔質構造は、前記非パターン領域の表面に対する鉛直方向に０．３μｍ以上の厚さを有していればよい。
【００１３】
前記非パターン領域に、前記撥液性構造としてのランダムな凹凸構造が設けられていてもよく、前記非パターン領域に設けられている前記凹凸構造の表面の算術平均表面粗さＲａが、０．２μｍ〜１０μｍであればよい。
【００１４】
本開示の一実施形態として、第１面及び当該第１面に対向する第２面を有するモールド基材を準備する基材準備工程と、前記モールド基材の前記第１面側に設定されたパターン領域に凹凸パターンを形成する凹凸パターン形成工程と、前記パターン領域の周囲を取り囲むように前記モールド基材の前記第１面側に設定された非パターン領域に撥液性構造を形成する撥液性構造形成工程とを含み、前記撥液性構造形成工程において、前記非パターン領域の表面に露出させるようにして前記撥液性構造を形成するインプリントモールドの製造方法が提供される。
【００１５】
前記モールド基材は、前記第１面から突出する凸構造部を有し、前記凹凸パターン形成工程において、前記凸構造部の上面に設定された前記パターン領域に前記凹凸パターンを形成すればよい。
【００１６】
前記撥液性構造形成工程において、前記パターン領域の外側を取り囲む、前記凸構造部の上面における領域として設定された前記非パターン領域に前記撥液性構造を形成してもよいし、前記凸構造部の側面に設定された前記非パターン領域に前記撥液性構造を形成してもよい。
【００１７】
前記撥液性構造形成工程において、前記非パターン領域を多孔質化することで前記撥液性構造としての多孔質構造を形成してもよく、前記非パターン領域の表面に対する鉛直方向に０．３μｍ以上の厚さを有する前記多孔質構造を形成すればよい。ガラス材料により構成される前記モールド基材にスピノーダル分解処理を施すことで前記ガラス材料を分相させる分相処理工程をさらに含み、前記凹凸パターン形成工程において、前記ガラス材料が分相された前記モールド基材の前記第１面側に設定された前記パターン領域に前記凹凸パターンを形成し、前記撥液性構造形成工程において、前記凹凸パターンが形成された前記パターン領域を被覆する保護膜を形成した後に、酸処理を施し、アルカリ及び／又は熱水で処理することで、前記非パターン領域に前記多孔質構造を形成することができる。
【００１８】
前記撥液性構造形成工程において、前記非パターン領域を研磨することで前記撥液性構造としてのランダムな凹凸構造を形成してもよく、前記非パターン領域に形成されている前記凹凸構造の表面の算術平均表面粗さＲａが、０．２μｍ〜１０μｍであればよい。
【発明の効果】
【００１９】
本開示によれば、パターン領域の外側へのインプリント樹脂のはみ出しを長期的に防止可能なインプリントモールド及びその製造方法を提供することができる。
【図面の簡単な説明】
【００２０】
【図１】図１は、本開示の一実施形態に係るインプリントモールドの概略構成を示す断面図である。
【図２】図２は、本開示の一実施形態に係るインプリントモールドの凸構造部近傍の第１態様を示す部分拡大切断端面図である。
【図３】図３は、本開示の一実施形態に係るインプリントモールドの凸構造部近傍の第２態様を示す部分拡大切断端面図である。
【図４】図４は、本開示の一実施形態に係るインプリントモールドの凸構造部の第1の態様を示す平面図である。
【図５】図５は、本開示の一実施形態に係るインプリントモールドの製造方法の各工程を切断端面にて示す工程フロー図である。
【図６】図６は、本開示の一実施形態におけるインプリント方法の各工程を切断端面にて示す工程フロー図である。
【図７】図７は、本開示の一実施形態に係るインプリントモールドを用いたインプリント処理時における当該インプリントモールドの作用を説明するための部分拡大切断端面図である。
【図８】図８は、本開示の他の実施形態に係るインプリントモールドの概略構成を示す切断端面図である。
【図９】図９は、本開示の他の実施形態に係るインプリントモールドの概略構成を示す平面図である。
【図１０】図１０は、本開示の他の実施形態に係るインプリントモールドを用いたインプリント処理時における当該インプリントモールドの作用を説明するための部分拡大切断端面図である。
【発明を実施するための形態】
【００２１】
本開示の実施の形態について、図面を参照しながら説明する。本明細書に添付した図面においては、理解を容易にするために、各部の形状、縮尺、縦横の寸法比等を、実物から変更したり、誇張したりしている場合がある。本明細書等において「〜」を用いて表される数値範囲は、「〜」の前後に記載される数値のそれぞれを下限値及び上限値として含む範囲であることを意味する。本明細書等において、「フィルム」、「シート」、「板」等の用語は、呼称の相違に基づいて相互に区別されない。例えば、「板」は、「シート」、「フィルム」と一般に呼ばれ得るような部材をも含む概念である。
【００２２】
図１は、本実施形態に係るインプリントモールドの概略構成を示す切断端面図であり、図２は、本実施形態に係るインプリントモールドの凸構造部近傍の第１態様を示す部分拡大切断端面図であり、図３は、本実施形態に係るインプリントモールドの凸構造部近傍の第２態様を示す部分拡大切断端面図である。
【００２３】
本実施形態に係るインプリントモールド１は、第１面２Ａ及び当該第１面２Ａに対向する第２面２Ｂを有する基部２と、基部２の第１面２Ａから突出する凸構造部３と、凸構造部３の上面３１のパターン領域３３に形成されている凹凸パターン４とを備える。
【００２４】
基部２を構成する材料としては、インプリントモールド用基板を構成する材料として一般的なもの、例えば、ガラス材料；ポリカーボネート、ポリプロピレン、ポリエチレン、ポリメチルメタクリレート、ポリエチレンテレフタレート等の樹脂材料等の透明材料が挙げられる。基部２は、上記材料のうちから任意に選択された一の材料からなる基板又は二以上の材料のそれぞれからなる基板が積層されてなる積層基板等であればよい。なお、本実施形態において「透明」とは、インプリント樹脂を硬化させ得る波長の光を透過可能であることを意味し、波長１５０ｎｍ〜４００ｎｍの光線の透過率が６０％以上であることを意味し、好ましくは９０％以上、特に好ましくは９５％以上である。
【００２５】
基部２を構成するガラス材料としては、例えば、石英ガラス、ソーダガラス、蛍石、フッ化カルシウム、フッ化マグネシウム、バリウムホウケイ酸ガラス、アミノホウケイ酸ガラス、アルミノケイ酸ガラス等の無アルカリガラス等が挙げられる。後述するように、ガラス材料のスピノーダル分解により撥液性構造５としての多孔質構造を形成する場合、基部２を構成するガラス材料としては、例えば、酸化ケイ素−酸化ホウ素−アルカリ金属酸化物；酸化ケイ素−酸化ホウ素−アルカリ金属酸化物にアルカリ土類金属酸化物、酸化亜鉛、酸化アルミニウム及び酸化ジルコニウムのうちの少なくとも１種を含有させてなるもの；酸化ケイ素−リン酸塩−アルカリ金属酸化物；酸化ケイ素−酸化ホウ素−酸化カルシウム−酸化マグネシウム−酸化アルミニウム−酸化チタン等の組成を有するガラス材料を用いることができる。
【００２６】
基部２の平面視形状としては、特に限定されるものではなく、例えば、略矩形状、略円形状等が挙げられる。基部２が光インプリント用として一般的に用いられている石英ガラス基板により構成される場合、通常、基部２の平面視形状は略矩形状である。
【００２７】
基部２の大きさ（平面視における大きさ）も特に限定されるものではないが、基部２が上記石英ガラス基板により構成される場合、例えば、基部２の大きさは１５２ｍｍ×１５２ｍｍ程度である。また、基部２の厚さは、強度、取り扱い適性等を考慮し、例えば、３００μｍ〜１０ｍｍ程度の範囲で適宜設定され得る。
【００２８】
基部２の第１面２Ａから突出する凸構造部３は、平面視において基部２の略中央に設けられている。凸構造部３の平面視における形状は、例えば、略矩形状であればよいが、それに限定されるものではなく、略八角形等の略多角形状、略円形状、略楕円形状等の任意の形状であってもよい。凸構造部３の大きさは、インプリントモールド１を用いたインプリント処理を経て製造される製品等に応じて適宜設定されるものであり、例えば、３３ｍｍ±１μｍ×２６ｍｍ±１μｍの略矩形状の凸構造部３を挙げることができる。なお、本実施形態において、凸構造部３が基部２の第１面２Ａから一体的に突出している態様を例に挙げるが、この態様に限定されるものではなく、基部２とは別体の凸構造部３が基部２の第１面２Ａに直接的に、又は接着剤等を介して接合されている態様であってもよい。
【００２９】
凸構造部３の突出高さ（基部２の第１面２Ａと凸構造部３の上面３１との間の基部２厚み方向に沿った長さ）は、本実施形態に係るインプリントモールド１が凸構造部３を備える目的を果たし得る限り、特に制限されるものではなく、例えば、１０μｍ〜１００μｍ程度に設定され得る。
【００３０】
凸構造部３の上面３１には、凹凸パターン４が形成されているパターン領域３３と、パターン領域３３の外側を取り囲む非パターン領域３４とが設定されている（図２参照）。なお、本実施形態に係るインプリントモールド１において、凸構造部３の上面３１にパターン領域３３及び非パターン領域３４が設定されていてもよいが、凸構造部３の上面３１にパターン領域３３が設定され、凸構造部３の側面３２に非パターン領域３４が設定されていてもよい（図３参照）。また、凸構造部３の上面３１にパターン領域３３及び非パターン領域３４が設定され、当該非パターン領域３４が凸構造部３の側面３２にまで連続して設定されていてもよい（図示省略）。
【００３１】
パターン領域３３には、凹凸パターン４が形成されている。凹凸パターン４の形状、寸法等は、本実施形態に係るインプリントモールド１を用いて製造される製品等にて要求される形状、寸法等に応じて適宜設定され得る。例えば、凹凸パターン４の形状としては、ラインアンドスペース状、ピラー状、ホール状、格子状等が挙げられる。また、凹凸パターン４の寸法は、例えば、１０ｎｍ〜２００ｎｍ程度に設定され得る。
【００３２】
非パターン領域３４には、当該非パターン領域３４の表面に露出する撥液性構造５が形成されている。撥液性構造５は、本実施形態に係るインプリントモールド１を用いたインプリント処理時に当該インプリントモールド１の表面（凸構造部３の上面３１及び側面３２）に接するインプリント樹脂等に対して大きな接触角を有する構造であればよい。具体的には、撥液性構造５のインプリント樹脂に対する接触角は９０°以上であればよく、好ましくは１００°〜１６０°、特に好ましくは１２０°〜１５０°であればよい。撥液性構造５がインプリント樹脂に対する撥液性を奏することで、本実施形態に係るインプリントモールド１を用いたインプリント処理時に、インプリント樹脂がパターン領域３３からはみ出すのを防止することができる。なお、接触角は、例えば、温度２５℃、湿度（ＲＨ）３０％の条件下で撥液性構造５の表面にマイクロシリンジを用いてインプリント樹脂６１を滴下し、それから１０秒後に接触角測定装置（協和界面化学社製，自動接触角計ＤＭ−５０１）を用いて測定され得る。
【００３３】
本実施形態において、凸構造部３の上面３１に設けられている撥液性構造５の幅Ｗ5（図４参照）は、５μｍ以上であるのが好ましく、１０μｍ以上であるのがより好ましい。当該撥液性構造５の幅Ｗ5が１μｍ未満であると、インプリント工程においてインプリントモールド１に押しつぶされ／押し出されたインプリント樹脂が撥液性構造５を超えて撥液性構造５より外側に付着して残存し、露光工程にて硬化してしまうおそれがある。同様に、凸構造部３の側面３２に設けられている撥液性構造５の高さＴ5は、０．１μｍ以上であるのが好ましく、１μｍ以上であるのがより好ましい。当該撥液性構造５の高さＴ5が０．１μｍ未満であると、インプリント工程においてインプリントモールド１に押しつぶされ／押し出されたインプリント樹脂が凸構造部３の縁を超えて撥液性構造５より下側に付着して残存し、露光工程にて硬化してしまうおそれがある。
【００３４】
本実施形態における撥液性構造５は、インプリント樹脂に対する撥液性を示す構造であればよく、例えば、多孔質構造であってもよいし、ランダムな凹凸形状を有する凹凸構造であってもよい。本実施形態における撥液性構造５を構成する多孔質構造や凹凸構造は、いわゆるロータス効果によりインプリント樹脂に対する撥液性を示すことができる。
【００３５】
撥液性構造５が多孔質構造により構成される場合、撥液性構造５の平均空隙径（ａ）及び平均グレインサイズ（ｂ）は０．１μｍ〜１０μｍ、平均グレインサイズ（ｂ）に対する平均空隙径（ａ）の比（ａ／ｂ比）は２以下、空隙率は２０％〜６０％であればよく、好ましくは、平均空隙径（ａ）及び平均グレインサイズ（ｂ）は０．３μｍ〜２μｍ、ａ／ｂ比は１以下、空隙率は３０％〜５０％である。撥液性構造５の平均空隙径（ａ）及び平均グレインサイズ（ｂ）が０．１μｍ未満、ａ／ｂ比が２を超え、又は空隙率が２０％未満であると、撥液性構造５は親液性を示すおそれがある。一方、平均空隙径（ａ）、平均粒子径（ｂ）が１０μｍを超え、又は平均空隙率６０％を超えると、撥液特性を示さなくなるおそれがある。特に、撥液性構造５の平均グレインサイズ（ｂ）及びａ／ｂ比が撥液性構造５の撥液性に大きな影響を与え得ると考えられる。なお、撥液性構造５の平均空隙径（ａ）、平均グレインサイズ（ｂ）及び空隙率は、レーザ顕微鏡、表面粗さ計、走査型電子顕微鏡（ＳＥＭ）等を用いて計測され得る。
【００３６】
撥液性構造５としての多孔質構造の細孔径は、インプリント樹脂が多孔質構造の細孔内に浸入しない程度であり、かつインプリント樹脂に対する撥液性を示す程度であれば特に限定されるものではない。多孔質構造は、例えば、細孔径２ｎｍ未満のマイクロ孔、細孔径２ｎｍ〜５０ｎｍのメソ孔、細孔径５０ｎｍ超のマクロ孔等を有していればよい。なお、撥液性構造５としての多孔質構造の細孔径は、例えば、レーザ顕微鏡、表面粗さ計、走査型電子顕微鏡（ＳＥＭ）等を用いて測定され得る。
【００３７】
撥液性構造５としての多孔質構造は、非パターン領域３４の表面に対する鉛直方向（図２に示す態様においては凸構造部３の上面３１に対する鉛直方向、図３に示す態様においては凸構造部３の側面３２に対する鉛直方向）に０．３μｍ以上の厚さを有するのが好ましく、０．５μｍ〜１０μｍの厚さを有するのがより好ましい。当該多孔質構造の厚さが０．３μｍ未満であると、撥液性構造５が親液性を発現してしまうおそれがある。なお、撥液性構造５としての多孔質構造の厚さは、例えば、インプリントモールド１の基部２の厚さ方向に沿った断面の光学顕微鏡等を用いた観察により測定され得る。
【００３８】
撥液性構造５が、ランダム（不規則）な凹凸パターンを有する凹凸構造である場合、当該撥液性構造５（凹凸構造）の表面の算術平均表面粗さＲａは、０．２μｍ〜１０μｍ程度であればよく、０．５μｍ〜５μｍ程度であるのが好ましい。当該表面粗さＲａが０．２μｍ未満であると、撥液性構造５が親液性を発現してしまうおそれがあり。また、１０μｍを超えると、凸構造部３の強度が不足するとともに、撥液性構造５からその多孔質構造を形成するグレインが剥離・離脱し、発塵するおそれがある。さらに、撥液性構造５の形成に要する時間が長くなり、インプリントモールド１の生産性を低下させるおそれがある。なお、撥液性構造５の表面の算術平均表面粗さＲａは、例えば、接触型表面粗さ計、非接触型表面粗さ計を用いて測定され得る。
【００３９】
上述した構成を有するインプリントモールド１によれば、パターン領域３３の外側を取り囲む非パターン領域３４に設けられている撥液性構造５が、多孔質構造又はランダムな凹凸パターンを有する凹凸構造という物理的構造であるため、インプリントモールド１の洗浄等により剥離や磨耗等が生じ難く、インプリント樹脂６１のはみ出し防止効果を長期的に維持することができる。特に、多孔質構造による撥液性は、当該多孔質構造の磨耗等に影響されないため、多孔質構造により構成される撥液性構造５が設けられてなるインプリントモールド１によれば、インプリント樹脂６１のはみ出し防止効果をより長期的に維持することが可能となる。
【００４０】
〔インプリントモールドの製造方法〕
上述した構成を有するインプリントモールドの製造方法について説明する。図５は、本実施形態におけるインプリントモールドの製造方法の各工程を切断端面にて示す工程フロー図である。なお、本実施形態においては、撥液性構造５として多孔質構造が設けられてなるインプリントモールド１を製造する方法を例に挙げて説明する。
【００４１】
まず、第１面１０Ａ及びそれに対向する第２面１０Ｂを有する平板状のインプリントモールド用基板１０を準備し、当該インプリントモールド用基板１０に所定の加熱処理を施す。本実施形態においては、後述する工程にて、インプリントモールド用基板１０を構成する材料のスピノーダル分解により、多孔質構造からなる撥液性構造５を形成する。したがって、インプリントモールド用基板１０を構成する材料としては、スピノーダル分解により相分離可能なガラス材料であればよく、例えば、酸化ケイ素−酸化ホウ素−アルカリ金属酸化物（例えばＳｉＯ2−Ｂ2Ｏ3−Ｎａ2Ｏ系ガラス等）；酸化ケイ素−酸化ホウ素−アルカリ金属酸化物にアルカリ土類金属酸化物、酸化亜鉛、酸化アルミニウム及び酸化ジルコニウムのうちの少なくとも１種を含有させてなるもの；酸化ケイ素−リン酸塩−アルカリ金属酸化物；酸化ケイ素−酸化ホウ素−酸化カルシウム−酸化マグネシウム−酸化アルミニウム−酸化チタン等の組成を有するガラス材料等が挙げられる。
【００４２】
スピノーダル分解により相分離するガラス材料は、分相性を有する。分相性とは、酸化ケイ素−酸化ホウ素−アルカリ金属酸化物の組成を有するホウケイ酸ガラス（例えばＳｉＯ2−Ｂ2Ｏ3−Ｎａ2Ｏ系ガラス等）を例に挙げれば、加熱処理によって、ガラス材料内部で酸化ケイ素リッチ相（ＳｉＯ2リッチ相）とアルカリ金属酸化物−酸化ホウ素リッチ相（Ｎａ2Ｏ−Ｂ2Ｏ3リッチ相）とに相分離することを意味する。
【００４３】
上記ガラス材料からなるインプリントモールド用基板１０に加熱処理を施すことで、当該インプリントモールド用基板１０を構成するガラス材料をスピノーダル分解し、相分離させることができる。当該加熱処理における加熱温度及び加熱時間の処理条件に応じて、インプリントモールド用基板１０に形成される分相状態が変化するため、当該加熱処理の処理条件は、所望とする空隙率、細孔径、厚さ等を有する撥液性構造５（多孔質構造）を形成可能な程度に適宜設定されればよい。例えば、加熱温度は５５０℃〜８００℃の範囲内で適宜設定されればよく、加熱時間は１時間〜１００時間の範囲内で適宜設定されればよい。
【００４４】
上記のようにしてスピノーダル分解により相分離させたインプリントモールド用基板１０の第１面１０Ａ上に、スパッタリング、ＰＶＤ（Physical Vapor Deposition）、ＣＶＤ（Chemical Vapor Deposition）等の公知の成膜方法によりハードマスク層１１を形成する（図５（Ａ）参照）。ハードマスク層１１を構成する材料としては、例えば、クロム、チタン、タンタル、珪素、アルミニウム等の金属；窒化クロム、酸化クロム、酸窒化クロム等のクロム系化合物、酸化タンタル、酸窒化タンタル、酸化硼化タンタル、酸窒化硼化タンタル等のタンタル化合物、窒化チタン、窒化珪素、酸窒化珪素等を単独で、又は任意に選択した２種以上を組み合わせて用いることができる。
【００４５】
ハードマスク層１１は、後述する工程（図５（Ｂ）参照）にてパターニングされ、凸構造部３をエッチングにより形成する際のマスクとして用いられる。そのため、インプリントモールド用基板１０の種類に応じ、エッチング選択比等を考慮して、ハードマスク層１１の構成材料を選択するのが好ましい。例えば、酸化ケイ素−酸化ホウ素−アルカリ金属酸化物の組成を有するホウケイ酸ガラス（例えばＳｉＯ2−Ｂ2Ｏ3−Ｎａ2Ｏ系ガラス等）により構成されるインプリントモールド用基板１０の場合、ハードマスク層１１を構成する材料として、例えば、クロム、チタン、タンタル、珪素、アルミニウム等の金属；窒化クロム、酸化クロム、酸窒化クロム等のクロム系化合物、酸化タンタル、酸窒化タンタル、酸化硼化タンタル、酸窒化硼化タンタル等のタンタル化合物、窒化チタン、窒化珪素、酸窒化珪素等を単独で、又は任意に選択した２種以上等が好適に選択され得る。
【００４６】
ハードマスク層１１の厚さは、インプリントモールド用基板１０の構成材料の種類に応じたエッチング選択比等を考慮して適宜設定される。例えば、インプリントモールド用基板１０が酸化ケイ素−酸化ホウ素−アルカリ金属酸化物の組成を有するホウケイ酸ガラス（例えばＳｉＯ2−Ｂ2Ｏ3−Ｎａ2Ｏ系ガラス等）により構成され、ハードマスク層１１が、例えば、クロム、チタン、タンタル、珪素、アルミニウム等の金属；窒化クロム、酸化クロム、酸窒化クロム等のクロム系化合物、酸化タンタル、酸窒化タンタル、酸化硼化タンタル、酸窒化硼化タンタル等のタンタル化合物、窒化チタン、窒化珪素、酸窒化珪素等を単独で、又は任意に選択した２種以上により構成される場合、ハードマスク層１１の厚さは、１ｎｍ〜２０ｎｍ程度の範囲内で適宜設定され得る。
【００４７】
ハードマスク層１１上に、凸構造部３に対応するレジストパターン１２を形成し、当該レジストパターン１２をマスクとしてハードマスク層１１をエッチングすることで、第１ハードマスクパターン１３を形成する（図５（Ｂ）参照）。そして、第１ハードマスクパターン１３をマスクとしてインプリントモールド用基板１０をエッチングすることで、凸構造部３を形成する（図５（Ｃ）参照）。
【００４８】
上記のようにして凸構造部３が形成された後、当該インプリントモールド用基板１０の凸構造部３の上面３１にパターン領域３３を設定し、当該パターン領域３３に、凹凸パターン４に対応する第２ハードマスクパターン１４を形成する（図５（Ｄ）参照）。そして、第２ハードマスクパターン１４をマスクとしてインプリントモールド用基板１０にドライエッチング処理を施し、凸構造部３の上面３１のパターン領域３３に凹凸パターン４を形成する（図５（Ｅ）参照）。インプリントモールド用基板１０のドライエッチングは、当該インプリントモールド用基板１０の構成材料の種類に応じて適宜エッチングガスを選択して行なわれ得る。エッチングガスとしては、例えば、フッ素系ガス等を用いることができる。
【００４９】
凸構造部３の上面３１の非パターン領域３４（パターン領域３３の外側を取り囲む領域）を露出させるようにして、インプリントモールド用基板１０の第１面１０Ａ上にレジスト保護膜１５を形成し（図５（Ｆ）参照）、当該インプリントモールド用基板１０に酸処理を施す。これにより、分相されている２つのリッチ相のうち、酸可溶成分である一方のリッチ相が酸水溶液に溶解して除去される。例えば、インプリントモールド用基板１０が、酸化ケイ素−酸化ホウ素−アルカリ金属酸化物の組成を有するホウケイ酸ガラス（例えばＳｉＯ2−Ｂ2Ｏ3−Ｎａ2Ｏ系ガラス等）により構成されている場合、分相されている酸化ケイ素リッチ相と、アルカリ金属酸化物−酸化ホウ素リッチ相とのうち、アルカリ金属酸化物−酸化ホウ素リッチ相が酸水溶液に溶解して除去される。
【００５０】
酸処理に用いられる酸水溶液としては、上記酸可溶成分である一方のリッチ相を溶解可能であれば特に限定されるものではなく、例えば、塩酸、硫酸、硝酸、フッ酸等の無機酸や、酢酸等の有機酸等の水溶液を用いることができ、これらのうちから選択された１種又は２種以上の酸の水溶液を用いることができる。酸処理に用いられる酸水溶液の濃度は、例えば０．１ｍｏｌ／Ｌ〜２．０ｍｏｌ／Ｌ程度であればよく、酸水溶液の温度は２０℃〜１００℃程度であればよい。酸処理の処理時間は１０分〜６０分程度であればよい。
【００５１】
酸処理が施されたインプリントモールド用基板１０に対し、洗浄液（アルカリ溶液及び／又は熱水）による洗浄処理を行う。この洗浄処理により、酸処理により生じた残渣が洗浄液に溶解し、除去される。この洗浄処理の際に、酸化ケイ素が加水分解等により除去され、多孔質化が促進されるため、撥液性構造５としての多孔質構造の空隙率等を適宜調整することができる。
【００５２】
洗浄液に用いられるアルカリ溶液としては、例えば、水酸化ナトリウム、水酸化カリウム、テトラメチルアンモニウムヒドロキシド、アンモニア等のアルカリ水溶液が挙げられる。かかるアルカリ溶液のアルカリ濃度は０．１ｍｏｌ／Ｌ〜２．０ｍｏｌ／Ｌ程度であればよく、アルカリ溶液の温度は５０℃〜９０℃程度であればよい。アルカリ溶液を用いた洗浄処理の処理時間は５分〜６０分程度であればよい。
【００５３】
洗浄液に用いられる熱水としては、不純物の含有量の少ない純水、超純水等を５０℃〜９０℃に加熱したものであればよく、熱水を用いた洗浄処理の処理時間は５分〜６０分程度であればよい。
【００５４】
最後に、レジスト保護膜１５を除去することで、インプリントモールド１を製造することができる（図５（Ｇ）参照）。このようにして製造されたインプリントモールド１によれば、多孔質構造により構成される撥液性構造が、パターン領域３３の外側を取り囲む非パターン領域３４に設けられているため、後述するインプリント方法に用いられたときに、インプリント樹脂６１がパターン領域３３からはみ出すのを防止することができる。
【００５５】
〔インプリント方法〕
上述した構成を有するインプリントモールド１を用いたインプリント方法について説明する。図６は、本実施形態におけるインプリント方法の各工程を切断端面にて示す工程フロー図である。
【００５６】
まず、インプリントモールド１と、第１面６０Ａ及び第１面６０Ａに対向する第２面６０Ｂを有する被転写基板６０とを準備する（図６（Ａ）参照）。被転写基板６０としては、例えば、石英ガラス基板、ソーダガラス基板、フッ化カルシウム基板、フッ化マグネシウム基板、アクリルガラス等や、これらのうちから任意に選択される２以上の基板を積層してなる積層基板等の透明基板；ニッケル基板、チタン基板、アルニウム基板等の金属基板等；シリコン基板、窒化ガリウム基板等の半導体基板等が挙げられる。
【００５７】
次に、被転写基板６０の第１面６０Ａ側にインプリント樹脂６１を供給する（図６（Ｂ）参照）。インプリント樹脂６１としては、従来公知の紫外線硬化性樹脂等を用いることができる。インプリント樹脂６１の供給量は、本実施形態におけるインプリント方法により作製されるパターン構造体６２（図６（Ｅ）参照）の残膜厚及びインプリントモールド１の凹凸パターン４の容積等に応じて適宜算出され、決定され得る。このとき、インプリント樹脂６１の供給量不足によってパターン構造体６２に欠陥（未充填欠陥）が生じるのを防止するために、インプリント樹脂６１の供給量は、パターン構造体６２の残膜厚及びインプリントモールド１の凹凸パターン４の容積等に応じて算出される量よりも僅かに多い量に決定されればよい。
【００５８】
被転写基板６０の第１面６０Ａ側にインプリント樹脂６１を供給するとき、インプリントモールド１の凹凸パターン４がインプリント樹脂６１に直接接触するが、撥液性構造５がインプリント樹脂６１に直接接触しないような位置にインプリント樹脂６１を供給する。撥液性構造５がインプリント樹脂６１に直接接触してしまうと、当該インプリント樹脂６１が凸構造部３の上面３１の外側に飛び出してしまうおそれがある。
【００５９】
続いて、インプリント樹脂６１にインプリントモールド１の凸構造部３の上面３１の凹凸パターン４（パターン領域３３）を接触させ、被転写基板６０の第１面６０Ａとインプリントモールド１の凹凸パターン４（パターン領域３３）との間にインプリント樹脂６１を展開させる（図６（Ｃ）参照）。このとき、インプリント樹脂６１は、パターン領域３３から非パターン領域３４に向かって濡れ広がるように展開し、インプリントモールド１の非パターン領域３４に達する。しかし、非パターン領域３４に撥液性構造５が設けられていることで、インプリント樹脂６１が撥液性構造５を越えて濡れ広がることがない（図７参照）。そのため、凸構造部３の外側にインプリント樹脂６１がはみ出すのを防止することができる。
【００６０】
そして、その状態でインプリント樹脂６１にインプリントモールド１を介してエネルギー線（ＵＶ等）ＥＬを照射し、当該インプリント樹脂６１を硬化させる（図６（Ｄ）参照）。最後に、硬化したインプリント樹脂６１からインプリントモールド１を剥離する（図６（Ｅ）参照）。これにより、被転写基板６０の第１面６０Ａ上に、インプリントモールド１の凹凸パターン４が転写されてなるパターン構造体６２を作製することができる。
【００６１】
上述したように、本実施形態に係るインプリントモールド１を用いてインプリント処理を行うことで、インプリントモールド１の凸構造部３の外側にインプリント樹脂６１がはみ出すのを防止することができる。したがって、ステップアンドリピート方式により被転写基板６０の第１面６０Ａ上に複数のインプリント処理を繰り返す場合、被転写基板６０の第１面６０Ａ上における隣接する被インプリント領域（インプリントされる領域）の間隔を狭めることができ、１枚の被転写基板６０におけるインプリント処理回数を増大させることができる。また、インプリント樹脂６１がはみ出して凸構造部３の外側に盛り上がるようにして硬化してしまうと、当該盛り上がって硬化した部分によりインプリントモールド１が破損したり、パーティクルが発生したりするおそれがあるが、本実施形態に係るインプリントモールド１を用いたインプリント処理においては、凸構造部３の外側にインプリント樹脂６１がはみ出すのを防止することができるため、上記インプリントモールド１の破損やパーティクルの発生を防止することもできる。
【００６２】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００６３】
上記実施形態において、撥液性構造５としての多孔質構造を、ガラス材料のスピノーダル分解（加熱処理、酸処理及び洗浄処理）により形成する態様を例に挙げて説明したが、このような態様に限定されるものではない。例えば、非パターン領域３４に対するプラズマ溶射により、当該非パターン領域３４を多孔質化して撥液性構造５を形成してもよい。また、撥液性構造５としてのランダムな凹凸パターンを有する凹凸構造は、非パターン領域３４に対してサンドブラスト法等の研磨処理を施すことで形成されればよい。
【００６４】
上記実施形態において、図８に示すように、基部２の第２面２Ｂには、所定の大きさの窪み部６が形成されていてもよい。窪み部６が形成されていることで、インプリントモールド１を用いたインプリント処理時、特にインプリント樹脂６１との接触時やインプリントモールド１の剥離時に、基部２、特に凸構造部３の上面３１を湾曲させることができる。その結果、凸構造部３の上面３１とインプリント樹脂６１とを接触させるときに、凸構造部３の上面３１に形成されている凹凸パターン４とインプリント樹脂６１との間に気体が挟みこまれてしまうのを抑制することができ、また、インプリント樹脂６１に凹凸パターン４が転写されてなる転写パターンからインプリントモールド１を容易に剥離することができる。
【００６５】
窪み部６の平面視形状は、略円形状であるのが好ましい。略円形状であることで、インプリント処理時、特に凸構造部３の上面３１とインプリント樹脂６１とを接触させるときやインプリント樹脂６１からインプリントモールド１を剥離するときに、インプリントモールド１の凸構造部３の上面３１を、その面内において実質的に均一に湾曲させることができる。
【００６６】
図９に示すように、窪み部６の平面視における大きさは、窪み部６を基部２の第１面２Ａ側に投影した投影領域内に、凸構造部３が包摂される程度の大きさである限り、特に制限されるものではない。当該投影領域が凸構造部３を包摂不可能な大きさであると、インプリントモールド１の凸構造部３の上面の全面を効果的に湾曲させることができないおそれがある。
【００６７】
上記実施形態において、基部２の第１面２Ａに凸構造部３を有するインプリントモールド１を例に挙げて説明したが、この態様に限定されるものではなく、例えば、凸構造部３を有さず、平板状の基部２の第１面２Ａに設定されたパターン領域３３に凹凸パターン４が形成され、パターン領域３３の外側を取り囲む非パターン領域３４に撥液性構造５が設けられてなるインプリントモールド１であってもよい。
【００６８】
上記実施形態において、凸構造部３の上面３１に設定された非パターン領域３４に設けられた撥液性構造５によってインプリント樹脂６１のはみ出しを防止する態様を例に挙げて説明したが、この態様に限定されるものではない。例えば、凸構造部３の側面３２に撥液性構造５が設けられているインプリントモールド１（図３参照）を用いたインプリント時において、被転写基板６０の第１面６０Ａとインプリントモールド１の凹凸パターン４（パターン領域３３）との間にインプリント樹脂６１を展開させると、インプリント樹脂６１は、凸構造部３の外縁に向かって濡れ広がるように展開し、凸構造部３の外縁に達する。しかし、凸構造部３の側面３２の非パターン領域３４に撥液性構造５が設けられていることで、インプリント樹脂６１が凸構造部３の外縁を越えて外側に濡れ広がることがなく、また凸構造部３の側面３２に沿って盛り上がることもない（図１０参照）。そのため、インプリント樹脂６１の凸構造部３からのはみ出しを防止することができるとともに、凸構造部３の側面３２に沿って盛り上がって硬化したインプリント樹脂６１によって、インプリントモールド１の損傷や異物の発生を抑制することができる。
【産業上の利用可能性】
【００６９】
本開示は、半導体デバイスの製造過程等のインプリントモールドを用いた微細加工の技術分野において有用である。
【符号の説明】
【００７０】
１…インプリントモールド
２…基部
２Ａ…第１面
２Ｂ…第２面
３…凸構造部
３１…上面
３２…側面
３３…パターン領域
３４…非パターン領域
４…凹凸パターン
５…撥液性構造
１０…インプリントモールド用基板（モールド基材）
１０Ａ…第１面
１０Ｂ…第２面
【図１】
2019121767.tif 000003
【図２】
2019121767.tif 000004
【図３】
2019121767.tif 000005
【図４】
2019121767.tif 000006
【図５】
2019121767.tif 000007
【図６】
2019121767.tif 000008
【図７】
2019121767.tif 000009
【図８】
2019121767.tif 000010
【図９】
2019121767.tif 000011
【図１０】
2019121767.tif 000012